Brevet FR2997616A1 — publié le 20140509

Dispositif de cuisson présentant une surface de cuisson comportant un revêtement antiadhésif en céramique non oxyde ou au moins partiellement non oxyde, et article culinaire ou appareil électroménager de cuisson comportant un tel dispositif de cuisson. La présente invention concerne de manière générale un dispositif de cuisson appartenant à un article culinaire ou à un appareil électroménager de cuisson, présentant au moins une face revêtue d'un revêtement céramique antiadhésif formant une surface de cuisson. La présente invention concerne également un procédé de fabrication d'un tel dispositif de cuisson. Le domaine visé est en premier lieu celui des articles culinaires, mais la présente invention peut également concerner tout autre type d'articles destinés à la cuisson des aliments tels que les appareils électroménagers destinés à la cuisson des aliments. L'homme du métier connait l'utilisation de revêtements céramiques oxydes obtenus par voie sol-gel. Il s'agit 20 essentiellement de revêtements obtenus par voie sol-gel à partir de précurseurs de type alcoxysilane. A l'heure actuelle, il n'est pas possible de réaliser par voie sol-gel des céramiques non oxydes ou au moins partiellement non oxydes (c'est-à-dire des céramiques dont une 25 partie au moins 25% du matériau n'est pas oxyde). Pour réaliser de telles céramiques (c'est-à-dire des céramiques non oxydes ou au moins partiellement non oxydes), l'homme du métier connait différentes techniques telles que les dépôts physiques en phase vapeur (généralement désigné par 30 l'acronyme anglais PVD pour « physical vapor deposition »), par exemple la pulvérisation cathodique magnétron. En particulier, il est possible de déposer par cette technique (pulvérisation cathodique magnétron) des nitrures ou borures de métaux de transition sur des substrats en acier inoxydable. 35 Les revêtements obtenus présentent à la fois des propriétés de dureté et de résistance à l'oxydation importante, mais également un comportement non-adhésif des aliments au cours de la cuisson et une grande facilité de nettoyage en comparaison avec une surface de cuisson en acier inoxydable non revêtue. Toutefois, la mise en oeuvre de dépôt sous vide (notamment par pulvérisation cathodique magnétron) présente l'inconvénient d'engendrer des coûts de fabrication élevés. Pour éviter les contraintes de dépôts sous vide et les couts élevés qu'ils engendrent et obtenir des niveaux de performances équivalents, la demanderesse a mis au point un procédé de réalisation d'un revêtement céramique non oxyde ou 10 au moins partiellement non oxyde sur un support de cuisson par voie polymère précéramique (généralement désignée par l'acronyme anglais PDCs pour « Polymer Derived Ceramics »), pour obtenir un dispositif de cuisson. La voie polymère précéramique est analogue au procédé sol-15 gel pour la synthèse de matériau non oxyde ou au moins partiellement non oxyde. Par matériau céramique au moins partiellement non oxyde, on entend, au sens de la présente invention, un matériau céramique comportant une portion non oxyde représentant au 20 moins 25% en pourcentage atomique du revêtement. A tire d'exemple de matériau complètement oxyde, on peut par exemple citer la silice Si02. A titre d'exemple de matériau au moins partiellement non oxyde et conforme à la présente invention, on peut par exemple 25 citer l'oxycarbure de silicium SiCO. La présente invention a donc pour objet un dispositif de cuisson présentant un support comprenant une face intérieure et/ou supérieure apte à recevoir des aliments et une face extérieure et/ou inférieure, ladite face intérieure 30 et/ou supérieure étant revêtue d'un revêtement antiadhésif formant une surface de cuisson. Selon l'invention, le revêtement antiadhésif comprend au moins un film mince continu de céramique non oxyde ou au moins partiellement non oxyde dérivée de polymère, le film mince 35 formant la surface de cuisson. Le dispositif de cuisson selon l'invention muni d'un tel revêtement présente les avantages combinés suivants : non adhésion des aliments au cours de la cuisson, - excellente facilité de nettoyage et pérennité de cette facilité de nettoyage, - résistance à la rayure, résistance au tachage, - stabilité de la couleur et de l'aspect. De manière avantageuse, la céramique non oxyde ou au moins non partiellement oxyde du revêtement antiadhésif selon l'invention est obtenue à partir d'au moins un polymère précéramique répondant à la formule générale (1) : R'1 [Z-X-Z Y 1 I R2 R2 (1) avec : - X désignant un élément choisi parmi 0, B, N ou C, - Y désignant un élément choisi parmi B, N, C, C=C, et =C=N, 15 - Z désignant un élément métallique choisi parmi les métaux de transition, le silicium et l'aluminium, - R1, R'1, R2, R12 désigne H ou une chaîne hydrocarbonée de type alkyle, phényle, acyle ou aralkyle. Un tel polymère précéramique subit, après sa mise en forme 20 sur le substrat (en l'occurrence par dépôt suivant différentes techniques telles que la centrifugation ou « spin-coating », la pulvérisation ou le trempage), une étape de traitement thermique pour céramiser le prépolymère, c'est-à-dire pour transformer le prépolymère précéramique en un revêtement 25 céramique. La céramisation du prépolymère de formule (1) permet d'élaborer des revêtements non oxyde ou au moins partiellement non oxyde de pureté très élevée et présentant une distribution homogène des éléments même à l'échelle atomique. A partir d'un 30 tel prépolymère, il est possible d'obtenir des revêtements avec une grande diversité de composition chimique : il est ainsi possible de réaliser des revêtements en nitrure, borure ou carbure de métaux de transition, de silicium, d'aluminium. Des combinaisons de ces différents systèmes sont également réalisables (ex : SiBN, SiBCN, SiCO, SiBO, SiBOC, De manière avantageuse, le film mince continu de céramique non oxyde ou au moins partiellement non oxyde présente une épaisseur comprise entre 0,5 et 50 gm, et de préférence entre 5 et 20 'am. La voie prépolymère céramique utilisée dans le cadre de la présente invention permet de déposer des épaisseurs de revêtement importantes et avec des temps de cycle beaucoup plus courts que par la voie PVD, par laquelle on peut déposer on peut déposer, avec des temps de cycle raisonnables et industriellement réalistes, des épaisseurs de revêtement d'au plus 5 pin. A titre de support utilisable pour réaliser le dispositif 15 de cuisson selon l'invention, il peut s'agir en particulier d'un support présentant la forme finale d'un réceptacle de cuisson d'un article culinaire, avec une face intérieure et/ou supérieure apte à recevoir des aliments et une face extérieure et/ou inférieure destinée à être disposée du côté d'une source 20 de chaleur. Il peut s'agir aussi d'un support présentant la forme finale d'un dispositif de cuisson d'un appareil électroménager de cuisson comportant des moyens de chauffe, avec une face intérieure et/ou supérieure apte à recevoir des aliments et une face extérieure et/ou inférieure portée par 25 l'appareil, le dispositif de cuisson pouvant être amovible ou non de l'appareil. Le support utilisable dans le cadre de la présente invention pourra avantageusement être réalisé dans un matériau choisi parmi les métaux, le verre, les céramiques et les 30 vitrocéramiques. A titre de supports métalliques utilisables dans le procédé selon l'invention, on peut avantageusement citer les supports monocouche en aluminium ou en alliage d'aluminium, anodisé ou non, ou en aluminium poli, brossé ou microbillé, 35 sablé, traité chimiquement ou en acier inoxydable pouvant être poli, brossé ou microbillé, ou en fonte d'acier ou en fonte d'aluminium, ou en cuivre martelé ou poli. On peut également citer les supports composites multicouches comprenant de l'extérieur vers l'intérieur les couches suivantes, acier inoxydable ferritique/aluminium/acier inoxydable austénitique ou encore acier inoxydable/aluminium/cuivre/aluminium/acier inoxydable austénitique ou encore une calotte d'aluminium de fonderie, d'aluminium ou d'alliages d'aluminium doublée d'un fond extérieur en acier inoxydable. De manière avantageuse, le revêtement antiadhésif du dispositif de cuisson selon l'invention peut en outre comporter au moins une sous-couche de céramique non oxyde ou au moins partiellement non oxyde sous le film mince de céramique. De manière avantageuse, l'un au moins de la sous-couche et dudit film mince peut comprendre au moins une charge et/ou au moins un pigment. A titre de charges utilisables dans le cadre de la présente invention (soit dans la sous-couche, soit dans le film), on peut notamment citer les particules d'Al203, de SiC, de Si3N4, de B4C, de TiC, TiB2, CrB2, ZrB2 et leurs mélanges. De manière avantageuse, la charge est présente à raison 20 d'au plus 50% en masse par rapport à la masse totale de la sous-couche ou du film mince. La présence de charges dans la sous-couche et/ou dans le film mince amène des avantages multiples : elle permet d'augmenter la résistance à la rayure, d'améliorer les 25 propriétés de facilité de nettoyage et de non-adhésion, de mieux maîtriser la porosité du revêtement, et aussi de limiter la fissuration du revêtement lors de son élaboration. La possibilité d'incorporer des pigments dans la sous- couche et/ou dans le film mince permet quant à elle d'en 30 modifier la coloration. La présente invention a également pour objet un article culinaire comportant un dispositif de cuisson selon l'invention, dont le support comprend une face intérieure et/ou supérieure apte à recevoir des aliments et une face 35 extérieure et/ou inférieure destinée à être disposée du côté d'une source de chaleur, ladite face intérieure et/ou supérieure étant revêtue d'un revêtement antiadhésif formant une surface de cuisson. Un tel article culinaire peut être notamment une poêle, une casserole, un faitout, un wok_, le support formant alors une cuve. Si désiré, une ou plusieurs poignées peuvent être fixées au dispositif de cuisson pour former l'article culinaire. Enfin, la présente invention a encore pour objet un appareil électroménager de cuisson comportant un dispositif de cuisson selon l'invention, dont le support comprend une face intérieure et/ou supérieure apte à recevoir des aliments et une face extérieure et/ou inférieure portée par ledit appareil, la face intérieure et/ou supérieure étant revêtue d'un revêtement antiadhésif formant une surface de cuisson. Le dispositif de cuisson peut être amovible ou non de l'appareil. Si désiré, des moyens de chauffe peuvent être solidaires du support. Ainsi, la face extérieure et/ou inférieure n'est pas nécessairement destinée à être disposée du côté d'une source de chaleur. Un tel appareil électroménager peut être notamment un cuiseur électrique comportant une cuve, un appareil à raclette comportant des coupelles, une machine à pain, un appareil comportant une plaque de cuisson, tel qu'une plancha, un gaufrier_ La présente invention a également pour objet un procédé de fabrication d'un dispositif de cuisson, caractérisé en ce qu'il comprend les étapes suivantes : a) une étape de fourniture et/ou de réalisation d'un support présentant au moins deux faces opposées ; b) une étape de préparation d'un polymère précéramique à partir d'un précurseur moléculaire dudit polymère comprenant la mise en suspension dudit précurseur moléculaire dans un fluide, ce fluide pouvant être un solvant organique ou de l'eau, puis sa polymérisation pour obtenir une composition de polymère précéramique ; c) une étape d'application sur l'une au moins des faces du support d'au moins une couche de ladite composition de polymère précéramique ; d) optionnellement une étape de séchage, et e) une étape de traitement thermique pour céramiser ledit polymère précéramique et former ainsi un film mince de céramique non oxyde dérivée de polymère. Dans le cadre du procédé selon l'invention, le film mince est fabriqué sur l'une au moins des faces du support par voie polymère précéramique. Ce processus est analogue au procédé sol-gel pour la synthèse de matériau non oxyde (ou au moins partiellement non oxyde), et constitue une voie alternative au dépôt sous vide tel que celui réalisé par pulvérisation cathodique magnétron pour élaborer des revêtements de type borure, diborure ou nitrure de métaux de transition. Contrairement à la voie par pulvérisation cathodique 10 magnétron, la voie polymère précéramique, qui ne nécessite pas de réaliser le dépôt sous vide secondaire et donc dans des conditions d'élaboration beaucoup plus sévère, permet donc un coût de fabrication non prohibitif du revêtement, qui est nécessaire pour la viabilité économique du projet. 15 Le support est tel que défini précédemment. Il peut s'agir en particulier d'un support présentant la forme finale d'un dispositif de cuisson d'un article culinaire, avec une face intérieure et/ou supérieure apte à recevoir des aliments et une face extérieure et/ou inférieure destinée à être disposée 20 du côté d'une source de chaleur, ou d'un support présentant la forme finale d'un dispositif de cuisson d'un appareil électroménager de cuisson comportant des moyens de chauffe, avec une face intérieure et/ou supérieure apte à recevoir des aliments et une face extérieure et/ou inférieure portée par 25 l'appareil, le dispositif de cuisson pouvant être amovible ou non de l'appareil. Le dispositif de cuisson forme par exemple une plaque, une coupelle ou une cuve. Le polymère précéramique est également tel que défini précédemment et répond à la formule générale (1) définie plus 30 haut. Il est obtenu lors de l'étape b) du procédé de l'invention à partir d'un précurseur moléculaire du polymère, qui est choisi en fonction de la composition chimique de la céramique finale souhaitée. Ainsi, si l'on souhaite réaliser un film mince en nitrure 35 de niobium, on peut utiliser à titre de précurseurs moléculaires des précurseurs de type Nb(NR2)5 ou (NR2)3Nb=NR sont utilisés. Ces précurseurs peuvent être synthétisés à partir de NbC15 + LiNMe2 (le terme Me désignant un groupement méthyle). On peut également envisager la réaction directe de NbC15 avec une amine (NH3 ou NH2R) Si l'on souhaite réaliser un film mince en borure de chrome, on peut utiliser à titre de précurseurs moléculaires 5 des précurseurs de type Cr(BH4)5. Ils peuvent être synthétisés à partir de CrC13 + soit NaBH4, soit KBF4, soit NH3BH3, tous précurseurs commerciaux. Ces précurseurs du borure de chrome sont transposables au système TiB2 ou plus généralement XB2, X étant un métal de transition. 10 Si l'on souhaite réaliser un film mince en un composé du silicium, de nombreux précurseurs peuvent être utilisés en fonction de la nature du revêtement visé (nitrure de silicium, carbure de silicium, boronitrure de silicium, carbonitrure de silicium, De nombreuses combinaisons sont possibles : 15 - pour fabriquer un film de SiC, on peut utiliser à titre de précurseur moléculaire un polycarbosilane, - pour fabriquer un film de SiCO, on peut utiliser notamment à titre de précurseur moléculaire un polycarbosiloxane, 20 - pour fabriquer un film de SiBO, on peut utiliser notamment à titre de précurseur moléculaire un polyborosiloxane. Les précurseurs moléculaires sont mis en suspension dudit précurseur moléculaire dans un fluide, par exemple un solvant 25 organique ou de l'eau, afin de former une suspension stable. Des additifs sont ajoutés afin d'obtenir une viscosité adapté au procédé de mis en forme utilisé. Cette suspension est ensuite appliquée sur l'une des faces du support (étape c) du procédé selon l'invention, pour former 30 une couche de polymère précéramique recouvrant la face intérieure du support. Cette application peut être réalisée par pulvérisation (« spray-coating ») , trempage (« dip- coaing ») ou dépôt à la tournette (« spin-coating »). L'avantage de la voie polymère précéramique réside 35 notamment dans le fait que le produit de départ est une suspension de précurseur(s) moléculaire(s) dont les propriétés chimiques et rhéologiques sont telles qu'elles sont compatibles avec un grand nombre de procédés industriels de mise en forme, tels que ceux précités. Après la mise en forme, la couche de polymère précéramique recouvrant la face intérieure du support est soumise à un traitement thermique e) approprié (éventuellement précédé d'une étape de séchage), qui achève le processus de céramisation du revêtement et permet l'obtention d'un film mince de céramique non oxyde dérivée de polymère. L'intérêt d'une céramisation réalisée à partir polymère précéramique réside ainsi dans leur relativement faible température de synthèse par rapport à un classique de frittage de poudre céramique. L'étape e) de traitement thermique peut être réalisée de différentes manières, et notamment par pyrolyse dans un four 15 résistif à une température inférieure à 1000°C ou dans un four à recuit rapide (ou four RTA pour « Rapid Thermal Annealing ») Toutefois, les températures atteintes restent élevées lors de la pyrolyse permettant la conversion du polymère précéramique en céramique (entre 800°C et 1200°C), et les 20 risques d'endommagement et de déformation du substrat métallique (en particulier dans le cas d'un article culinaire tel qu'une poêle) sont donc importants. Par conséquent, l'étape de traitement thermique sera de d'un plus procédé préférence réalisés dans un four à 25 RTA), à une température maximale de recuit rapide (ou four 1350°C pendant une durée seul la couche de polymère par absorption de inférieure à 4 heures. précéramique reçoit Dans ce la cas, chaleur l'irradiation, et le substrat métallique est alors uniquement chauffé par conduction, limitant ainsi fortement la 30 température atteinte par le substrat. Le traitement thermique peut être réalisé sous gaz inerte ou réactif en fonction de la nature de la céramique visée. Lors du traitement thermique, il peut apparaître un retrait volumique provenant du départ de produits dus à 35 l'avancement de la réticulation des espèces précéramiques. L'incorporation de charges dispersées dans la matrice céramique permet de régler ce problème, ces charges pouvant de plus jouer un rôle de renfort du revêtement, améliorant ainsi la résistance à la rayure de la surface. Le procédé selon l'invention conduit à un film en céramique de densité plus faible que celle que l'on obtiendrait par dépôt PVD par exemple. Par conséquent, un tel procédé permet d'incorporer des huiles alimentaires au niveau des porosités du revêtement céramique formé (film avec ou sans sous-couche) et d'améliorer ainsi les propriétés de non adhésion et de facilité de nettoyage. 10 Sauf indication contraire, tous les pourcentages de composants de la présente demande sont exprimés en pourcentages massiques. L'invention est illustrée plus en détail dans les exemples suivants. 15 EXEMPLES Produits 20 Précurseurs moléculaires l'allyhydridopolycarbosilane, commercialisé sous la dénomination commerciale AHPCS par la société Starfire Systems (pour l'obtention d'un film mince de SiC), - le produit commercial polyramic® SPR-036 de la société 25 Starfire Systems (pour l'obtention d'un film mince de SixCy0z) - Support : substrat en acier inoxydable, lisse ou sablé. 30 On réalise, conformément au procédé de l'invention, le dépôt d'un film mince de SiC sur le substrat en acier inoxydable, en procédant comme suit : 1. Le précurseur moléculaire est mis en solution dans du THF (tétrahydrofurane). D'autres solvants, tels 35 que le toluène peuvent également être utilisés. Une concentration de 20% de précurseur dans le solvant permet d'obtenir un revêtement sans craquelures. Au-delà de cette valeur, on observe sur le revêtement final, après céramisation, des porosités et des craquelures du revêtement très importantes. En-deçà de cette valeur, la topologie du revêtement est trop proche de celle du substrat et il est alors difficile d'obtenir les épaisseurs visées 2. La mise en forme est réalisée par trempage (« dip coating »), le temps de trempage étant fixé à 2 minutes. Pour des temps de trempage plus important, on obtiendrait une épaisseur de film plus importante, qui serait susceptible d'entraîner la formation de porosités et de craquelures du revêtement lors de la montée en température. Plusieurs étapes de trempage sont nécessaires pour obtenir un revêtement d'épaisseur suffisante (de l'ordre de 10pm) et limiter la fissuration. 3. Le traitement thermique permettant la conversion du polymère précéramique en céramique est réalisé dans un four en deux étapes, sous air ou sous argon, selon les cas : - Pour l'obtention d'un film de SiC, le procédé est le suivant : Dip coating Pyrolyse sous air à 1000° pendant 2heures Dip coating Pyrolyse sous Argon à 800°C pendant 2heures. La lère pyrolyse sous air permet l'obtention d'une sous-couche « oxydée » et une meilleure adhérence du revêtement final - Pour l'obtention d'un film de Si,Cy0' le procédé est le suivant : Dip coating , Pyrolyse sous Argon à 1000°C pendant 2 heures, Dip coating Pyrolyse sous Argon à 800°C pendant 2 heures. D'autres procédés de mise en forme (« spray coating » ou « spin coating ») ou de traitement thermique (four RTA) sont 35 également envisageables pour l'obtention de ces revêtements. REVENDICATIONS1. Dispositif de cuisson présentant un support comprenant une face intérieure et/ou supérieure apte à 5 recevoir des aliments et une face extérieure et/ou inférieure, ladite face intérieure et/ou supérieure étant revêtue d'un revêtement antiadhésif formant une surface de cuisson, caractérisé en ce que ledit revêtement antiadhésif comprend au moins un film mince continu de céramique non oxyde 10 ou au moins partiellement non oxyde dérivée de polymère, ledit film mince formant la surface de cuisson. 2. Dispositif de cuisson selon la revendication 1, caractérisé en ce que la céramique non oxyde ou au moins non 15 partiellement oxyde est obtenue à partir d'au moins un polymère précéramique répondant à la formule générale (1) : (1) 20 avec : - X désignant un élément choisi parmi 0, B, N ou C, - Y désignant un élément choisi parmi B, N, C, C=C, et =C=N, - Z désignant un élément métallique choisi parmi les métaux de 25 transition, le silicium et l'aluminium, - R1, R'1, R2, R'2 désigne H ou une chaîne hydrocarbonée de type alkyle, phényle, acyle ou aralkyle. 3. Dispositif de cuisson selon l'une des revendications 30 1 ou 2, caractérisé en ce que ledit film mince présente une épaisseur comprise entre 0,5 et 50 ira. 4. Dispositif de cuisson selon l'une quelconque des revendications 1 à 3, caractérisé en ce que le support est enun matériau choisi parmi les métaux, le verre, les céramiques et les vitrocéramiques. 5. Dispositif de cuisson selon la revendication 4, 5 caractérisé en ce que le support est métallique et comprend une structure: - monocouche en aluminium anodisé ou non, ou en aluminium poli, brossé ou microbillé, sablé, traité chimiquement, ou en fonte d'aluminium, en acier notamment inoxydable, pouvant être 10 poli, brossé ou microbillé, ou en fonte, ou en cuivre martelé ou poli ; ou - multicouches comprenant de l'extérieur vers l'intérieur les couches suivantes acier inoxydable ferritique / aluminium/acier inoxydable austénitique ou encore acier 15 inoxydable / aluminium / cuivre / aluminium / acier inoxydable austénitique, ou encore une calotte d'aluminium de fonderie, d'aluminium ou d'alliages d'aluminium doublée d'un fond extérieur en acier inoxydable. 20 6. Dispositif de cuisson selon l'une quelconque des revendications 1 à 5, caractérisé en ce que ledit revêtement antiadhésif comporte au moins une sous-couche de céramique non oxyde ou au moins partiellement non oxyde, ladite sous-couche étant disposée sous ledit film mince. 25 7. Dispositif de cuisson selon l'une quelconque des revendications 1 à 6, caractérisé en ce que la sous-couche et/ou ledit film mince comprend au moins une charge et/ou au moins un pigment. 8. Dispositif de cuisson selon la revendication 7, caractérisé en ce que la charge est choisie dans le groupe constitué d'A1203, SiC, Si3N4, B4C, TiC, liB2, CrB2, ZrB2 et leurs mélanges. 30 35 9. Dispositif de cuisson selon l'une des revendications 7 ou 8, caractérisé en ce que la charge est présente à raisond'au plus 50% en masse par rapport à la masse totale de la sous-couche ou dudit film mince. 10. Article culinaire comportant un dispositif de cuisson 5 présentant un support comprenant une face intérieure et/ou supérieure apte à recevoir des aliments et une face extérieure et/ou inférieure destinée à être disposée du côté d'une source de chaleur, ladite face intérieure et/ou supérieure étant revêtue d'un revêtement antiadhésif formant une surface de 10 cuisson, caractérisé en ce que le dispositif de cuisson est conforme à l'une des revendications 1 à 9. 11. Appareil électroménager de cuisson comportant un dispositif de cuisson présentant un support comprenant une 15 face intérieure et/ou supérieure apte à recevoir des aliments et une face extérieure et/ou inférieure portée par ledit appareil, ladite face intérieure et/ou supérieure étant revêtue d'un revêtement antiadhésif formant une surface de cuisson, caractérisé en ce que le dispositif de cuisson est 20 conforme à l'une des revendications 1 à 9. 12. Procédé de fabrication d'un dispositif de cuisson, caractérisé en ce qu'il comprend les étapes suivantes : a) une étape de fourniture et/ou de réalisation d'un 25 support présentant au moins deux faces opposées ; b) une étape de préparation d'un polymère précéramique à partir d'un précurseur moléculaire dudit polymère comprenant la mise en suspension dudit précurseur moléculaire dans un fluide, ce fluide pouvant être un 30 solvant organique ou de l'eau, puis sa polymérisation pour obtenir une composition de polymère précéramique ; c) une étape d'application sur l'une au moins des faces du support d'au moins une couche de ladite composition de polymère précéramique ; 35 d) optionnellement une étape de séchage, et e) une étape de traitement thermique pour céramiser ledit polymère précéramique et former ainsi un film mince de céramique non oxyde dérivée de polymère. 13. Procédé selon la revendication 12, caractérisé en ce que le polymère précéramique répond à la formule générale (1) (1) avec : - X désignant un élément choisi parmi 0, B, N ou C, - Y désignant un élément choisi parmi B, N, C, C=C, et =C=N, 10 - Z désignant un élément métallique choisi parmi les métaux de transition, le silicium et l'aluminium, - RI, R'1, R2, R'2 désigne H ou une chaîne hydrocarbonée de type alkyle, phényle, acyle ou aralkyle. 15 14. Procédé selon l'une des revendications 12 ou 13, caractérisé en ce que l'application de ladite composition de polymère précéramique est réalisée par pulvérisation, trempage ou dépôt à la tournette. 20 15. Procédé selon l'une quelconque des revendications 12 à 14, caractérisé en ce que l'étape de traitement thermique est réalisé dans un four à recuit rapide, à une température maximale de 1350°C pendant une durée inférieure à 4 heures. 25 16. Procédé selon l'une quelconque des revendications 12 à 15, caractérisé en ce que le support présente la forme finale du dispositif de cuisson, comportant un fond avec une face intérieure et/ou supérieure apte à recevoir des aliments et une face extérieure et/ou inférieure destinée à être 30 disposée du côté d'une source de chaleur.